(57)【要約】      （修正有）【課題】明るい使用環境での透過投映像の発色鮮明性と、ホットスポット抑止効果に優れた投映スクリーンと、さらに建築基準法に適合する不燃性を有する投映スクリーンを提供する。【解決手段】多層構造を有する光透過性樹脂シートにおいて、この多層構造の一部として少なくとも、１）熱可塑性樹脂中に平均粒子径５〜５０μｍの光拡散性粒子を含有する輝度調整層、及び、２）熱可塑性樹脂中にイエロー系色素、マゼンタ系色素、及びシアン系色素との混用によるコントラスト調整層とを含み、マンセル明度、０〜３．５（マンセル表色系）に着色した投映スクリーン。【選択図】図１
2014106470.tif 000002
【特許請求の範囲】
【請求項１】
多層構造を有する光透過性樹脂シートであって、この多層構造の一部として少なくとも、１）．熱可塑性樹脂中に平均粒子径５〜５０μｍの光拡散性粒子を含有する輝度調整層、及び、２）．熱可塑性樹脂中にイエロー系色素、マゼンタ系色素、及びシアン系色素との混用によるコントラスト調整層とを含み、前記光透過性樹脂シートのマンセル明度が、０〜３．５（マンセル表色系）であることを特徴とする投映スクリーン。
【請求項２】
前記輝度調整層が、さらに黒色色素を含んでいる、請求項１に記載の投映スクリーン。
【請求項３】
前記輝度調整層が、さらに平均粒子径５〜５０μｍの光半透過性黒色粒子を含んでいる、請求項１に記載の投映スクリーン。
【請求項４】
前記コントラスト調整層が、前記イエロー系色素を含有する層、前記マゼンタ系色素を含有する層、及び前記シアン系色素を含有する層、の３層を順不同で含む、請求項１〜３のいずれか１項に記載の投映スクリーン。
【請求項５】
前記熱可塑性樹脂が環状オレフィンコポリマーである、請求項１〜４のいずれか１項に記載の投映スクリーン。
【請求項６】
前記光拡散性樹脂シートが光透過性織布を含んでいる、請求項１〜５のいずれか１項に記載の投映スクリーン。
【請求項７】
前記光拡散性樹脂シートがガラス織布を含み、コーンカロリーメーター試験法（ＡＳＴＭ−Ｅ１３５４）において前記光拡散性シートに対して輻射電気ヒ−タ−による輻射熱を、５０ｋＷ／ｍ２で照射した時に、加熱開始後２０分間の総発熱量が８ＭＪ／ｍ２以下であり、且つ加熱開始後２０分間、１０秒以上継続して最高発熱速度が２００ｋＷ／ｍ２を超えない、請求項１〜６のいずれか１項に記載の投映スクリーン。
【発明の詳細な説明】
【技術分野】
【０００１】
本発明は投映スクリーン用の樹脂製シートに関するものであり、特にスクリーン背面からスクリーン裏面にプロジェクター投映した画像をスクリーンの表面に透過投映させるデジタルディスプレイ及びデジタルサイネージにおいて、明るい環境での透過投映像の発色鮮明性と、ホットスポット抑止効果に優れた投映スクリーンと、さらに不燃性を有する投映スクリーンとに関する。
【背景技術】
【０００２】
デジタルデータを直接、またはコンピュータ経由で画像表示、もしくは動画表示するデジタルディスプレイやデジタルサイネージなどが普及している。このようなデジタルメディアはポスターや看板などの具現物を必要としないため、コンピュータ処理された画像や動画表示をリアルタイムで自由自在に表現すること、すなわち大量の情報を発信することを可能とする。その一形態として大画面のディスプレイやデジタルサイネージでは、システムの背面にプロジェクターを配置した背面投映がなされている。このような投映スクリーンには適度な透光性と光拡散性を兼備する透過型スクリーンを用いることで、プロジェクター光源を隠蔽しながらの鮮明な大画面映像表示を可能とする。また別の使用形態ではこのような透過型スクリーンを店舗、駅舎構内、公共施設ロビー、冠婚式場、博物館などの天井や壁、透明ガラス壁の一部に組み入れ、天井面や壁面などに映像や動画を投映するビジュアル演出も可能である。また特にアミューズメント分野では、ドーム状膜構造物の一部または全部を、織物を芯材として含む透過型スクリーンで構成し、多数のプロジェクターを使用することでドーム状膜構造物内部壁面に映像や動画を３６０°全方向に投映し、さらに透過画像や動画をドーム状膜構造物外壁面にも同時現出させるようなアメージング空間の演出も構想されている。
【０００３】
このような透過型スクリーンで、特に背面にあるプロジェクターの光源が透けて見えず、かつプロジェクターからの映像を鮮明に写すことができるスクリーンの具体例として、プラスチックフィルムを支持体として、これに光拡散性粒子（無機顔料）を含む光拡散層を設けてなる、ヘーズ８０％以上、全光線透過率６０％以上、鏡面光沢度１０％以下である透過型スクリーン（特許文献１）、光拡散体を通して光源を見たときに光源光の色調がシフトすることを抑え、光拡散体を通したときに白色光源が着色して見えることをなくすようなスクリーンとして、透明樹脂と、透明樹脂とは屈折率の異なる特定条件を満たす球状微粒子とから形成される透過型スクリーン（特許文献２）、ホットスポット（プロジェクター光源の映り込み）の発生を防止しつつ、十分なコントラストおよび輝度を得ることができるスクリーンとして、ヘーズ（ＪＩＳ  Ｋ７１３６：２０００）が６５％以上である前方散乱性フィルム上に、平均粒子径６μｍ超〜１２μｍの黒色ビーズとバインダー樹脂とを含む黒色層を有してなる透過型スクリーン（特許文献３）などが開示されている。
【０００４】
しかしこれら特許文献１及び２の透過型スクリーンは、コントラスト性が弱過ぎて、明所や暗所を問わずに鮮明な色彩画像を再現するにはまだ不十分であった。また特許文献３の透過型スクリーンは、平均粒子径６μｍ超〜１２μｍの黒色ビーズの存在が背面からの投映映像情報を遮断することで、ホットスポット（プロジェクター光源露出）の発生防止効果は良好であっても透過する画像情報量が不十分となって解像度を悪くし、投映映像の明度も低くする傾向となる。また、一方でこのような透過型スクリーンを、織物を芯材として含む光透過拡散シートで構成し、ドーム状構造物の一部または全部に用いることで映像や動画をドーム状構造物内外に投映するような大規模なビジュアル演出においては、透過型スクリーンには建築基準法に適合する不燃特性（ＩＳＯ５６６０Part１）が必要であるが、通常の大型透過型スクリーンには建築基準法に適合する不燃特性を持ち合わせるものが存在していなかった。
【０００５】
従って、明るい環境での透過投映像の発色鮮明性と、ホットスポット抑止効果に優れ、さらに不燃性を有する投映用スクリーンが存在すれば、それらを街中のウインドウディスプレイやＰＯＰ広告看板などの商業的利用を始め、ステーションビル、エアポート、駅舎構内、地下街通路、大型商業施設、アミューズメント施設、博物館、冠婚葬祭式場、及び各種公共施設などの壁面利用による大画面告知案内やビジュアル演出などにも利用でき、特に建築基準法に適合する不燃特性の大型透過型スクリーンが存在すれば、ドーム状膜構造物などによる大規模なアメージング空間の演出を可能とする。
【先行技術文献】
【特許文献】
【０００６】
【特許文献１】特開２００５−０２４９４２号公報
【特許文献２】特開２００７−２４９１８５号公報
【特許文献３】特開２０１０−２５０２８８号公報
【発明の概要】
【発明が解決しようとする課題】
【０００７】
本発明は、街中のウインドウディスプレイやＰＯＰ広告看板などの商業的利用を始め、ステーションビル、エアポート、駅舎構内、地下街通路、大型商業施設、アミューズメント施設、冠婚葬祭式場、博物館、及び各種公共施設など、特に明るい使用環境での透過投映像の発色鮮明性と、ホットスポット抑止効果に優れた投映スクリーンと、さらに建築基準法に適合する不燃性を有する投映スクリーンの提供をしようとするものである。
【課題を解決するための手段】
【０００８】
上記課題を解決するために、本発明者らが検討を行った結果、多層構造を有する光透過性樹脂シートにおいて、この多層構造の一部として少なくとも、１）．熱可塑性樹脂中に平均粒子径５〜５０μｍの光拡散性粒子を含有する輝度調整層、及び、２）．熱可塑性樹脂中にイエロー系色素、マゼンタ系色素、及びシアン系色素との混用によるコントラスト調整層とを含み、光透過性樹脂シートのマンセル明度を、０〜３．５（マンセル表色系）とすることによって、特に明るい使用環境での透過投映像の発色鮮明性と、ホットスポット抑止効果に優れ、デジタル投映機用に適した投映スクリーンが得られること、及び光拡散性樹脂シートがガラス織布を含むことによって、建築基準法に適合する不燃性を有する投映スクリーンが得られることを見出して本発明を完成するに至った。
【０００９】
すなわち本発明の投映スクリーンは、多層構造を有する光透過性樹脂シートであって、この多層構造の一部として少なくとも、１）．熱可塑性樹脂中に平均粒子径５〜５０μｍの光拡散性粒子を含有する輝度調整層、及び、２）．熱可塑性樹脂中にイエロー系色素、マゼンタ系色素、及びシアン系色素との混用によるコントラスト調整層とを含み、前記光透過性樹脂シートのマンセル明度が、０〜３．５（マンセル表色系）であることが好ましい。これによって明るい使用環境での透過投映像の発色鮮明性と、ホットスポット抑止効果に優れ、デジタル投映機用に適した投映スクリーンを得ることを可能とする。
【００１０】
本発明の投映スクリーンは、前記輝度調整層が、さらに黒色色素を含んでいることが好ましい。これによって明るい使用環境での透過投映像のより優れた発色鮮明性と、ホットスポット抑止効果により優れ、デジタル投映機用に適した投映スクリーンを得ることを可能とする。
【００１１】
本発明の投映スクリーンは、前記輝度調整層が、さらに平均粒子径５〜５０μｍの光半透過性黒色粒子を含んでいることが好ましい。これによって明るい使用環境での透過投映像のより優れた発色鮮明性と、ホットスポット抑止効果により優れ、デジタル投映機用に適した投映スクリーンを得ることを可能とする。
【００１２】
本発明の投映スクリーンは、前記コントラスト調整層が、前記イエロー系色素を含有する層、前記マゼンタ系色素を含有する層、及び前記シアン系色素を含有する層、の３層を順不同で含むことが好ましい。これによって明るい使用環境での透過投映像のより優れた発色鮮明性と、ホットスポット抑止効果により優れ、デジタル投映機用に適した投映スクリーンを得ることを可能とする。
【００１３】
本発明の投映スクリーンは、前記熱可塑性樹脂が環状オレフィンコポリマーであることが好ましい。これによって明るい使用環境での透過投映像のより優れた発色鮮明性と、ホットスポット抑止効果により優れ、デジタル投映機用に適した投映スクリーンを得ることを可能とする。
【００１４】
本発明の投映スクリーンは、前記光拡散性樹脂シートが光透過性織布を含んでいることが好ましい。これによって投映スクリーンの大型化及び寸法安定性を得ることを可能とする。
【００１５】
本発明の投映スクリーンは、前記光拡散性樹脂シートがガラス織布を含み、コーンカロリーメーター試験法（ＡＳＴＭ−Ｅ１３５４）において前記光拡散性シートに対して輻射電気ヒ−タ−による輻射熱を、５０ｋＷ／ｍ２で照射した時に、加熱開始後２０分間の総発熱量が８ＭＪ／ｍ２以下であり、且つ加熱開始後２０分間、１０秒以上継続して最高発熱速度が２００ｋＷ／ｍ２を超えないことが好ましい。これによって建築基準法に適合する不燃性を有する投映スクリーンを得ることを可能とする。
【発明の効果】
【００１６】
本発明によれば、特に明るい使用環境での透過投映像の発色鮮明性と、ホットスポット抑止効果に優れた投映用スクリーンと、さらに建築基準法に適合する不燃性を有し、デジタル投映機用に適した投映スクリーンを得ることができるので、本発明による投映スクリーンをショーウインドウのガラス面に貼着設置し、リアプロジェクター投映するだけで、デジタルディスプレイやデジタルサイネージなどの表現を容易に可能とする。従って本発明による投映スクリーンは、街中のウインドウディスプレイやＰＯＰ広告看板などの商業的利用を始め、ステーションビル、エアポート、駅舎構内、地下街通路、大型商業施設、アミューズメント施設、冠婚葬祭式場、総合病院、及び各種公共施設などで広く利用することができる。
【図面の簡単な説明】
【００１７】
【図１】本発明の投映スクリーンの断面の一例を示す図
【図２】本発明の投映スクリーンの断面の一例を示す図
【図３】本発明の投映スクリーンの断面の一例を示す図
【図４】本発明の投映スクリーンの断面の一例を示す図
【図５】本発明の投映スクリーンの断面の一例を示す図
【発明を実施するための形態】
【００１８】
本発明の投映スクリーンにおいて、輝度調整層、及びコントラスト調整層を構成する熱可塑性樹脂としては、環状オレフィンコポリマーであることが透明性に優れて好ましい。このような環状オレフィンコポリマーは、エチレン及び／又は炭素数３〜２０のα−オレフィン化合物（例えばプロピレン、１−ブテン、１−ペンテン、１−ヘキセンなど）のモノマーと、ノルボルネン、テトラシクロドデセンなどのシクロオレフィンモノマーとの共重合体による非結晶性ポリマー（シクロオレフィンモノマー含有量６０〜８５質量％）である。また、上記モノマーに加え、ビニルナフタレン、ビニルアントラセン、ビニルフェナンスレン、ビニルフルオランテン、ビニルピレンなどの第３成分モノマーを含むコポリマーであってもよい。また、輝度調整層、及びコントラスト調整層を構成する熱可塑性樹脂としては、軟質〜半硬質塩化ビニル樹脂、塩化ビニル系共重合体樹脂、オレフィン樹脂（ＰＥ，ＰＰなど）、オレフィン系共重合体樹脂（ＥＶＡ，ＥＭＭＡなど）、ウレタン樹脂、ウレタン系共重合体樹脂、アクリル樹脂、アクリル系共重合体樹脂、酢酸ビニル樹脂、酢酸ビニル系共重合体樹脂、スチレン樹脂、スチレン系共重合体樹脂、ポリエステル樹脂（ＰＥＴ，ＰＥＮ，ＰＢＴなど）、ポリエステル系共重合体樹脂、フッ素含有共重合体樹脂、ポリカーボネート、ポリアミド、ポリエーテル、ポリエステルアミド、ポリエーテルエステルなどの熱可塑性樹脂などが使用できるが、投映スクリーンに不燃性が要求される場合には、特に軟質塩化ビニル樹脂、またはフッ素含有共重合体樹脂を用いることが好ましい。
【００１９】
輝度調整層において、上記熱可塑性樹脂中に含有する光拡散性粒子は、ガラスビーズ、ガラス中空ビーズ、ガラスパウダー、シリカビーズ、シリカ中空ビーズ、シリコーンレジンビーズ、シリコーンゴムビーズ、アクリル樹脂ビーズ、架橋アクリル樹脂ビーズ、スチレン樹脂ビーズ、架橋スチレン樹脂ビーズ、メラミン樹脂ビーズ、及びこれらの表面処理ビーズなどから選ばれた１種以上で、平均粒子径は５〜５０μｍの範囲である。特に投映スクリーンのタテとヨコのサイズが１ｍ未満の場合は５〜２０μｍの粒子が画像の鮮明さに優れ近距離での映像演出に適している。また投映スクリーンのタテとヨコのサイズが１ｍを越える場合には２１〜５０μｍの粒子が画像の明度に優れ遠距離での映像演出に適している。表面処理ビーズとは、上記ビーズの表面をシランカップリング剤やチタンカップリング剤の反応物、加水分解物で被覆したもの、シリカ微粒子で被覆したもの、ビーズ構成樹脂と異種の樹脂で被覆したものなどが挙げられる。これら光拡散性粒子の均粒子径が５０μｍを超え、例えば８０μｍ程度であっても投映画像に大きな影響をもたらすことはないが、至近距離での観察で画質が粗くなったり、明度が高くなり画像が白っぽくなったりすることがある。また平均粒子径が５μｍ未満だと光拡散効果が不十分となり投映画像の明度と彩度が不十分となることがある。光拡散性粒子の含有量は熱可塑性樹脂１００質量部に対して５〜３０質量部、特に７．５〜２０質量部であることが好ましい。光拡散性粒子の含有量が５質量部未満だと光拡散効果が不十分となり、プロジェクターの光源（ホットスポット）が映り込むなどの不具合を生じることがある。また光拡散性粒子の含有量が３０質量部を越えると明度が高くなり画像が白っぽくなったりするだけでなく、光透過性樹脂シート（投映スクリーン）本体の折曲げ強度を脆くすることがある。光拡散性粒子の形状は球形が最も好ましいが、歪んだ球状、じゃが芋状、碁石状、ラグビーボール状など、更には無定型であってもよい。上記熱可塑性樹脂の屈折率と光拡散性粒子の屈折率とは屈折率差０．０１以上、特に０．０５以上を有する条件で光拡散性粒子の光拡散効果を十分に確保することができる。屈折率差が０．０５以上であれば、熱可塑性樹脂の屈折率と光拡散性粒子の屈折率の何れ側が高い値であってもよい。屈折率はＤ線を光源とするアッベ屈折率計により求めた値を適用する。
【００２０】
コントラスト調整層は、イエロー系色素、マゼンタ系色素、及びシアン系色素の混用により、マンセル明度０〜３．５（マンセル表色系）の範囲内に着色されている。これら色素としては、有機顔料、分散性染料、油溶性染料、水溶性染料、無機顔料などである。有機顔料では、不溶性アゾ系、溶性アゾ系、高分子量アゾ系などのアゾ系顔料、キナクリドンレッド系、キナクリドンマゼンタ系などのキナクリドン系顔料、アンスラキノン系顔料、ペリレン系顔料、フタロシアニンブルー系、フタロシアニングリーン系などのフタロシアニン系顔料、イソインドリノン系顔料、ジオキサジンバイオレットなどのジオキサジン系顔料、キノフタロンイエロー顔料、ニッケルアゾエローなどの錯体顔料など、従来公知の顔料が使用できる。黒色色素を形成する顔料としては、カーボンブラック顔料、複合酸化物系黒色顔料、酸化鉄ブラック顔料、酸化チタン系黒色顔料、アゾメチンアゾ系黒色顔料、ペリレン系黒色顔料などが使用できる。
【００２１】
また平均粒子径５〜５０μｍの光半透過性黒色粒子が使用できる。このような光半透過性黒色粒子は上記黒色色素を含有する樹脂粒子、またはガラス粒子で、可視光透過率（ＪＩＳ  Ｚ８７２２）が２５〜６５％であることが好ましい。平均粒子径５〜５０μｍの黒色粒子の可視光透過率が２５％未満だと、背面からの投映画像情報の一部を遮断して解像度よ低くしたり、あるいは黒色粒子が影となって画面輝度を下げたりすることがある。また、可視光透過率が６５％を越えると、コントラスト性に劣り画質が見劣りすることがある。樹脂粒子の種類はアクリル樹脂ビーズ、架橋アクリル樹脂ビーズ、スチレン樹脂ビーズ、架橋スチレン樹脂ビーズ、メラミン樹脂ビーズ、及びこれらをシランカップリング剤で処理したビーズなどから選ばれた１種以上で、平均粒子径は５〜５０μｍ、特に５〜２０μｍのものである。ガラス粒子は中実、中空のいずれであってもよく、粒子の形状は球形が最も好ましいが、歪んだ球状、じゃが芋状、碁石状、ラグビーボール状など、更には無定型であってもよい。
【００２２】
上記顔料としてカラーインデックス (Colour  Index  International  略称C.I.)の代表例としては、イエロー系色素（Pigment  Yellow）として例えば、C.I. Pigment  Yellow群の１、２、３、１２、１３、１４、１６、１７、２０、２４、６２、７３、７４、７５、８３、９３、９５、９７、９８、１０９、１１０、１１３、１１４、１１７、１２５、１２８、１２９、１３８、１３９、１５０、１５１、１５４、１５５、１８０、１８５などを挙げることができ、特にC.I. Pigment  Yellow群の７４、１１０、１２８などが好ましい。マゼンタ系色素（Pigment  Red）として例えば、C.I. Pigment  Red群の５、７、９、１２、４８（Ｃａ）、４８（Ｍｎ）、５７（Ｃａ）、５７：１、９７、１１２、１２２、１２３、１４６、１６８、１７７、１８４、２０２、２１６、２２４、２２６、２４２、２５４、Pigment  Vioret１９などを挙げることができ、特にC.I. Pigment  Red群の１２２、Pigment  Vioret１９などが好ましい。また、シアン系色素（Pigment  Blue）として例えばC.I. Pigment  Blue群の１、２、３、１５：３、１５：４、１５：６１５：３４、１６、２２、６０、VatBlue４、VatBlue６０、Pigment  Green群の７、３６、Pigment  Violet群の１９、２３などを挙げることができ、特にC.I. Pigment  Blue群の１５：３、１５：４などが好ましい。また黒色色素（Pigment  Black）として例えばC.I. Pigment  Black群の６、７、１１、２６などが挙げられる。さらに上記したマゼンタ系色素とイエロー系色素との共沈顔料、イエロー系色素とシアン系色素との共沈顔料との共沈顔料、固溶体顔料あるいは混晶顔料などが挙げられる。
【００２３】
本発明の投映スクリーンの態様Ａ−１）．光透過性樹脂シートが多層構造を有し、この多層構造の一部として、１）．熱可塑性樹脂中に平均粒子径５〜５０μｍの光拡散性粒子を含有する輝度調整層、及び、２）．熱可塑性樹脂中にイエロー系色素、マゼンタ系色素、及びシアン系色素との混用によるコントラスト調整層、の２層を少なくとも含む構成で、最少構成は「輝度調整層／コントラスト調整層」の２層構成である。
【００２４】
本発明の投映スクリーンの態様Ｂ−１）．光透過性樹脂シートが多層構造を有し、この多層構造の一部として、熱可塑性樹脂中に平均粒子径５〜５０μｍの光拡散性粒子、及び黒色色素とを含有する輝度調整層、及び、２）．熱可塑性樹脂中にイエロー系色素、マゼンタ系色素、及びシアン系色素との混用によるコントラスト調整層、の２層を少なくとも含む構成で、最少構成は「輝度調整層／コントラスト調整層」の２層構成である。
【００２５】
本発明の投映スクリーンの態様Ｃ−１）．光透過性樹脂シートが多層構造を有し、この多層構造の一部として、熱可塑性樹脂中に平均粒子径５〜５０μｍの光拡散性粒子、及び平均粒子径５〜５０μｍの光半透過性黒色粒子とを含有する輝度調整層、及び、２）．熱可塑性樹脂中にイエロー系色素、マゼンタ系色素、及びシアン系色素との混用によるコントラスト調整層、の２層を少なくとも含む構成で、最少構成は「輝度調整層／コントラスト調整層」の２層構成である。
【００２６】
本発明の投映スクリーンの態様Ａ−１〜Ｃ−１において、光透過性樹脂シート全体としてのマンセル明度０〜３．５（マンセル表色系）、及び可視光透過率（ＪＩＳ  Ｚ８７２２）２０〜６０％を満たすことが好ましい。可視光透過率が２０％未満であると背面から投映した映像が暗く充分な輝度が得られないことがあり、また６０％を超えると投映映像のコントラスト不足や色相の再現性が不充分となる問題のみならず、プロジェクターの光源が顕わとなって投映に支障をきたすことがある。輝度調整層とコントラスト調整層との層厚比は８：２〜２：８、特に６：４〜４：６が好ましい。また輝度調整層とコントラスト調整層とは必ずしも接着されている必要はない。また各々を構成する熱可塑性樹脂の種類は異種（屈折率に差を有する組み合わせ）であってもよい。またマンセル明度０〜３．５、及び可視光透過率２０〜６０％を満たせば光透過性樹脂シートの厚さに特に制限は無いが、好ましくは０．１ｍｍ〜３ｍｍの範囲である。本発明の投映スクリーンは、その表裏何れの面をプロジェクターに対向させて使用してもよい。
【００２７】
本発明の投映スクリーンの態様Ａ−２）．光透過性樹脂シートが多層構造を有し、この多層構造の一部として、１）．熱可塑性樹脂中に平均粒子径５〜５０μｍの光拡散性粒子を含有する輝度調整層、及び、２）．イエロー系色素を含有する熱可塑性樹脂層、マゼンタ系色素を含有する熱可塑性樹脂層、及びシアン系色素を含有する熱可塑性樹脂層、の３層を順不同で含むコントラスト調整層の構成である。
【００２８】
本発明の投映スクリーンの態様Ｂ−２）．光透過性樹脂シートが多層構造を有し、この多層構造の一部として、１）．熱可塑性樹脂中に平均粒子径５〜５０μｍの光拡散性粒子、及び黒色色素とを含有する輝度調整層、及び、２）．イエロー系色素を含有する熱可塑性樹脂層、マゼンタ系色素を含有する熱可塑性樹脂層、及びシアン系色素を含有する熱可塑性樹脂層、の３層を順不同で含むコントラスト調整層の構成である。
【００２９】
本発明の投映スクリーンの態様Ｃ−２）．光透過性樹脂シートが多層構造を有し、この多層構造の一部として、１）．熱可塑性樹脂中に平均粒子径５〜５０μｍの光拡散性粒子、及び平均粒子径５〜５０μｍの光半透過性黒色粒子とを含有する輝度調整層、及び、２）．イエロー系色素を含有する熱可塑性樹脂層、マゼンタ系色素を含有する熱可塑性樹脂層、及びシアン系色素を含有する熱可塑性樹脂層、の３層を順不同で含むコントラスト調整層の構成である。
【００３０】
本発明の投映スクリーンの態様Ａ−２〜Ｃ−２において、光透過性樹脂シート全体としてのマンセル明度０〜３．５（マンセル表色系）、及び可視光透過率（ＪＩＳ  Ｚ８７２２）２０〜６０％を満たすことが好ましい。可視光透過率が２０％未満であると背面から投映した映像が暗く充分な輝度が得られないことがあり、また６０％を超えると投映映像のコントラスト不足や色相の再現性が不充分となる問題のみならず、プロジェクターの光源が顕わとなって投映に支障をきたすことがある。輝度調整層、イエロー系色素を含有する熱可塑性樹脂層、マゼンタ系色素を含有する熱可塑性樹脂層、及びシアン系色素を含有する熱可塑性樹脂層による各層厚比は１：１：１：１、２：１：１：１、３：１：１：１などの比率が好ましい。また輝度調整層とコントラスト調整層とは必ずしも接着されている必要はない。また各々を構成する熱可塑性樹脂の種類は異種（屈折率に差を有する組み合わせ）であってもよい。またマンセル明度０〜３．５、及び可視光透過率２０〜６０％を満たせば光透過性樹脂シートの厚さに特に制限は無いが、０．２ｍｍ〜３ｍｍの範囲、特に０．５ｍｍ〜１．５ｍｍが好適である。本発明の投映スクリーンは、その表裏何れの面をプロジェクターに対向させて使用してもよい。
【００３１】
本発明の投映スクリーンの態様Ａ−１〜Ｃ−１、Ａ−２〜Ｃ−２において、光拡散性樹脂シートは光透過性織布を含んでいるものであってもよい。これらの態様として、光透過性織布を輝度調整層とコントラスト調整層の中間に配置したもの、光透過性織布の表面に輝度調整層とコントラスト調整層を配置したもの、これらに透明無着色層を追加配置したものなどが挙げられる。光透過性樹脂シート全体としてのマンセル明度０〜３．５（マンセル表色系）、及び可視光透過率（ＪＩＳ  Ｚ８７２２）２０〜６０％を満たすことが好ましい。可視光透過率が２０％未満であると背面から投映した映像が暗く充分な輝度が得られないことがあり、また６０％を超えると投映映像のコントラスト不足や色相の再現性が不充分となる問題のみならず、プロジェクターの光源が顕わとなって投映に支障をきたすことがある。またマンセル明度０〜３．５、及び可視光透過率２０〜６０％を満たせば投映スクリーンの厚さに特に制限は無いが、０．２ｍｍ〜３ｍｍの範囲、特に０．５ｍｍ〜１．５ｍｍが好適である。光透過性織布を含む本発明の投映スクリーンは、その表裏何れの面をプロジェクターに対向させて使用してもよい。
【００３２】
光透過性織布としては、平織、綾織、繻子織、模紗織など公知の織布が挙げられるが、特に平織織布が得られる投映スクリーンの経緯物性バランスに優れて好ましい。ラッセル編の緯糸挿入トリコットを使用することもできる。これら光透過性織布は、糸間間隔を均等において平行に多数配置した経糸条、及び糸間間隔を均等において平行に多数配置した緯糸条を含んで構成された粗目状織物（空隙率１０〜５０％）で、糸条自体の光透過性及び、糸条間の間隙で形成された空隙部による光透過性によるもの、もしくは非粗目状織物（空隙率１０％未満）で、主に糸条自体の光透過性に依存するものである。中でも、補強効果、光拡散効果の均一性などの点から、経緯糸条の交絡間に形成される空隙率が０〜５％の高密度織物が特に好ましく用いられる。これらの光透過性織布には公知の防炎処理、難燃加工、帯電防止処理、接着剤処理などを施しても良い。
【００３３】
光透過性織布を構成する繊維としては、ポリプロピレン繊維、ポリエチレン繊維、ポリエステル繊維、ナイロン繊維、ビニロン繊維、アクリル繊維など、合成繊維による長繊維糸条、ジアセテート繊維、トリアセテート繊維など、半合成繊維による長繊維、レーヨン繊維、ポリノジック繊維などの再生繊維糸条、ガラス繊維、シリカ繊維、アルミナ繊維など、無機繊維による長繊維糸条などであり、これらは単独使用または混用、混紡であってもよい。繊維の混用、混紡については双糸、三子撚糸、芯鞘糸、長繊維に短繊維を絡めた糸など、公知の複合糸を用いることができる。また、ポリプロピレン繊維、ポリエチレン繊維、ポリエステル繊維などはモノフィラメント糸条や延伸テープ糸条の形態であってもよい。本発明において、光透過性織布を構成する糸条はマルチフィラメント糸条が好ましく、特にフィラメント数１０〜３００本、繊度１３８〜２２２３dtex（デシテックス）、特に２７７〜１１１２dtexのマルチフィラメント糸条が好ましい。
【００３４】
本発明の投映スクリーンにおいて、光透過性織布として特にガラス織布を含むこと、輝度調整層とコントラスト調整層を難燃性とすることによって投映スクリーンを建築基準法に適合する不燃性とすることができ、特に光透過性樹脂シートを構成する熱可塑性樹脂には軟質塩化ビニル樹脂、またはフッ素含有共重合体樹脂を用いることが好ましい。建築基準法に適合する不燃性はコーンカロリーメーター試験法（ＡＳＴＭ−Ｅ１３５４）において前記光拡散性シートに対して輻射電気ヒ−タ−による輻射熱を、５０ｋＷ／ｍ２で照射した時に、加熱開始後２０分間の総発熱量が８ＭＪ／ｍ２以下であり、且つ加熱開始後２０分間、１０秒以上継続して最高発熱速度が２００ｋＷ／ｍ２を超えないことによって達成される。ガラス織布としては、ガラス繊維糸条を経糸及び緯糸とする空隙率３％以下、好ましくは０％の織布である。ガラス繊維糸条は、繊度１３８〜１１１１dtex、特に２７７〜８３３dtexのマルチフィラメント糸条が好ましく、マルチフィラメント糸条を構成するフィラメント単糸個々の直径は、１μｍ〜１５μｍ、特に５μｍ〜１２μｍで、これらのフィラメント単糸を５０〜５００本、特に１００〜３００本で集束してなる糸条が使用できる。本発明の投映スクリーンに用いるガラス織布を構成するマルチフィラメント糸条には断面が扁平である無撚糸条が適しているが、５〜３０Ｔ／ｍ程度の軽い撚りが掛けられたものであってもよい。このような扁平マルチフィラメント糸条断面のアスペクト比は２：３〜２：９、特に１：２〜１：３が好ましい。ガラス織布には公知のシランカップリング剤で表面改質されたものを使用することができる。
【００３５】
本発明の実施において輝度調整層は、平均粒子径５〜５０μｍの光拡散性粒子（及び黒色色素または平均粒子径５〜５０μｍの光半透過性黒色粒子）を配合した熱可塑性樹脂（例えば環状オレフィンコポリマー、不燃性が必要な場合は軟質塩化ビニル樹脂またはフッ素系共重合体樹脂を用いる）をカレンダー成型機またはＴダイス押出成型機などの公知のフィルム・シート製造機により、厚さ０．１ｍｍ〜２．８ｍｍの範囲内で製造されたものである。またコントラスト調整層は、イエロー系色素、マゼンタ系色素、シアン系色素を配合した熱可塑性樹脂（例えば環状オレフィンコポリマー、不燃性が必要な場合は軟質塩化ビニル樹脂またはフッ素系共重合体樹脂を用いる）をカレンダー成型機またはＴダイス押出成型機などの公知のフィルム・シート製造機により、厚さ０．１ｍｍ〜２．８ｍｍの範囲内で製造されたものである。また本発明の実施において光透過性織布（厚さ０．１〜１．０ｍｍ）を含む光透過性樹脂シートは、ポリエステル繊維織布やガラス織布などの片面、または両面に対し、厚さ０．１ｍｍ〜２．８ｍｍの上記フィルムまたはシートを積層した厚さ０．５ｍｍ〜３．０ｍｍの範囲の投映スクリーンである。
【００３６】
本発明の投映スクリーンには、表面の傷つきを防止し、付着汚れの除去性を向上する目的で、上述の光拡散透過性シートが、その一方の面もしくは両面上に保護樹脂層を有していてもよい。保護樹脂層は防汚性を有する樹脂層であることが好ましく、これらは例えばアクリル系樹脂、フッ素系共重合樹脂、アクリル−シリコン共重合樹脂、アクリルーフッ素共重合樹脂、アクリル−ウレタン共重合樹脂、アクリル系樹脂とフッ素系共重合樹脂とのブレンド、及びこれらにシリカ微粒子、コロイダルシリカ、オルガノシリケートを含んでなる樹脂層である。このような保護樹脂層の形成例としては、防汚コーティング剤の塗工による被膜形成及びフッ素含有樹脂またはフッ素含有共重合体樹脂フィルムを積層する方法が挙げられる。また、これらの保護樹脂層上には更に、光触媒性無機材料（例えば光触媒性酸化チタン・光触媒性酸化タングステン）を含む光触媒層を設けることができる。保護樹脂層には帯電防止剤、紫外線吸収剤、抗菌剤、防黴剤などを含むことができる。
【００３７】
本発明の投映スクリーンの用例において、映像投映装置は、スライド投映機、フィルム投映機、プラネタリウム投映機、レーザー投映機、オーバーヘッドプロジェクター及びビデオプロジェクターなどの映像投映装置を用いることができるが、特にビデオプロジェクターが好ましい。ビデオプロジェクターはコンピュータと連動し、コンピュータ内（ハードディスク）に保存されたＰＯＰ広告や動画、または無線やインターネット回線を通じて入手した情報、画像や動画をコンピュータ制御により効果的に投映する。これらの映像投映装置は投映スクリーン背面中央に配置することが好ましいが、奥行が狭い空間では反射ミラーを併用して斜目方向から投映することもできる。さらに、映像や動画をドーム状構造物内壁面全体、及びその透過映像をドーム状構造物内壁面全体に投映するようなビジュアル演出においては、複数のビデオプロジェクターを用いたり、ビデオプロジェクターの首振運動や回転運動などの機械的制御によって３６０°全方向の投映を実現することができる。また、本発明の投映スクリーンには、スピーカー、平面スピーカー、電子音声装置などの音響装置を付帯することが好ましい。
【実施例】
【００３８】
以下、本発明について実施例を挙げて具体的に説明するが、本発明はこれらに限定されるものではない。
実施例及び比較例で作成した投映スクリーンについて以下の評価を行った。投映スクリーンのサイズはたて１．５ｍ×よこ２．０ｍとして、背面に映像投映装置として液晶式ビデオプロジェクター（セイコーエプソン（株）社製ＥＨ−ＴＷ４００）を使用した。
＜プロジェクター光源の視認性：ホットスポットの有無＞
たて１．５ｍ×よこ２．０ｍの投映スクリーンの裏面２ｍの距離にビデオプロジェクターを配置した。投映映像をシート真正面から観察し、以下の基準で評価した。
１：ホットスポット無：プロジェクター光源位置が認知できない
２：軽微なホットスポットを認める：おぼろにプロジェクター光源位置が認知できる
３：ホットスポット有：プロジェクター光源位置がはっきりと認知できる
＜映像の発色鮮明性（コントラスト性）＞
１：輝度が高く鮮明
２：輝度が高く不鮮明
３：輝度が低く不鮮明
＜可視光透過率＞
投映スクリーンの可視光透過率を、分光側色計ＣＭ−３６００ｄ（コニカミノルタ(株)
製）を使用しＪＩＳＺ  ８７２２に従って測定した。
＜マンセル明度＞
投映スクリーンのマンセル明度（ＪＩＳ  Ｚ８７２１）を、ＭＵＮＳＥＬＬ  ＢＯＯＫ  ＯＦ  ＣＯＬＯＲ標準色見本に照合させた。
＜燃焼試験＞（ＡＳＴＭ−Ｅ１３５４：コーンカロリーメーター試験法）
輻射電気ヒーターによる５０ｋＷ／ｍ２の輻射熱を産業資材構造物に２０分間照射し、
この発熱性試験において、２０分間の総発熱量と発熱速度を測定し、試験後の膜材外観
を観察した。
（ａ）総発熱量：８ＭＪ／ｍ２以下のものを適合とした。
（ｂ）発熱速度：１０秒以上継続して２００ｋＷ／ｍ２を超えないものを適合とした。
（ｃ）外観観察：直径０．５ｍｍを超えるピンホール陥没痕の発生がないものを適合と
した。
【００３９】
［実施例１］
[輝度調整層]
環状オレフィンコポリマーとして、エチレンとノルボルネンとの共重合体（ノルボルネン含有率７８質量％）：登録商標「ＴＯＰＡＳ」：品番６０１５：ポリプラスチックス（株）：屈折率１．５３（ＩＳＯ４８９）：光線透過率（２ｍｍｔ）９１（ＩＳＯ１３４６８−２）、光拡散性粒子として、架橋ポリメタクリル酸メチル球状粒子（平均粒子径２０μｍ）：登録商標「テクポリマー」：品番ＭＢＸ−２０：積水化成品工業（株）：屈折率１．４９を用いた。下記配合１により、１６５℃の熱ロール条件でカレンダー成形を行い、厚さ０．１５ｍｍのシートを得た。
＜配合１＞
環状オレフィンコポリマー                                        １００質量部
光拡散性粒子                                                      １５質量部
[コントラスト調整層]
環状オレフィンコポリマーとして、エチレンとノルボルネンとの共重合体（ノルボルネン含有率７８質量％）：登録商標「ＴＯＰＡＳ」：品番６０１５：ポリプラスチックス（株）：屈折率１．５３（ＩＳＯ４８９）：光線透過率（２ｍｍｔ）９１（ＩＳＯ１３４６８−２）、イエロー系色素としてC.I.ＰＹ１１０、マゼンタ系色素としてC.I.ＰＲ１２２、シアン系色素としてC.I.ＰＢ１５：３を用いた。下記配合２により、１６５℃の熱ロール条件でカレンダー成形を行い、厚さ０．１５ｍｍのシートを得た。
＜配合２＞
環状オレフィンコポリマー                                        １００質量部
イエロー系色素                                                  １．５質量部
マゼンタ系色素                                                      １質量部
シアン系色素                                                        １質量部  
[光透過性樹脂シート]
輝度調整層とするシートとコントラスト調整層とするシートとを１５０℃の熱ラミネートにより積層し、厚さ０．３ｍｍ、可視光透過率５５％、マンセル明度２．５のシートを得た。
【００４０】
［実施例２］
実施例１の配合２に、黒色色素C.I.
Pigment  Blacｋ７を追加した下記配合３とした以外は実施例１と同様にして、厚さ０．３ｍｍ、可視光透過率４５％、マンセル明度１．０のシートを得た。
＜配合３＞
環状オレフィンコポリマー                                        １００質量部
イエロー系色素                                                  １．５質量部
マゼンタ系色素                                                      １質量部
シアン系色素                                                        １質量部  
黒色色素                                                        ０．３質量部
【００４１】
［実施例３］
実施例１の配合２に、平均粒子径２５μｍの光半透過性黒色粒子（黒色色素C.I.Pigment  Blacｋ７をメタクリル酸メチル樹脂に対して１質量％濃度で含有する可視光透過率が３５％の球状粒子）を追加した下記配合４とした以外は実施例１と同様にして、厚さ０．３ｍｍ、可視光透過率４９％、マンセル明度１．５のシートを得た。
＜配合４＞
環状オレフィンコポリマー                                        １００質量部
イエロー系色素                                                  １．５質量部
マゼンタ系色素                                                      １質量部
シアン系色素                                                        １質量部
光半透過性黒色粒子                                                １０質量部
【００４２】
［実施例４］
実施例１のコントラスト調整層を、下記イエロー系色素を含有する層（配合５）、マゼンタ系色素を含有する層（配合６）、及びシアン系色素を含有する層（配合７）の３層構成とした以外は実施例１と同様として厚さ０．３ｍｍ、可視光透過率５５％、マンセル明度２．５のシートを得た。得られたシートの構成は、輝度調整層／コントラスト調整層（イエロー系色素を含有する層／マゼンタ系色素を含有する層／シアン系色素を含有する層）である。
[イエロー系色素を含有する層]厚さ０．０５ｍｍ
＜配合５＞
環状オレフィンコポリマー                                        １００質量部
イエロー系色素                                                      １質量部
[マゼンタ系色素を含有する層] 厚さ０．０５ｍｍ
＜配合６＞
環状オレフィンコポリマー                                        １００質量部
マゼンタ系色素                                                      １質量部
[シアン系色素を含有する層] 厚さ０．０５ｍｍ
＜配合７＞
環状オレフィンコポリマー                                        １００質量部
シアン系色素                                                        １質量部
【００４３】
［実施例５］
実施例１の配合１、及び配合２において、環状オレフィンコポリマーを軟質塩化ビニル樹脂に変更した配合８、及び配合９とした以外は実施例１と同様にして、厚さ０．３ｍｍ、可視光透過率５３％、マンセル明度２．５のシートを得た。
＜配合８＞
乳化重合ポリ塩化ビニル樹脂（重合度１７００）                    １００質量部
リン酸トリクレジル（可塑剤）                                      ５０質量部
リン酸クレジルフェニル（可塑剤）                                  ４６質量部
ステアリン酸亜鉛（安定剤）                                          ２質量部
ステアリン酸バリウム（安定剤）                                      ２質量部
光拡散性粒子                                                      １５質量部
＜配合９＞
乳化重合ポリ塩化ビニル樹脂（重合度１７００）                    １００質量部
リン酸トリクレジル（可塑剤）                                      ５０質量部
リン酸クレジルフェニル（可塑剤）                                  ４６質量部
ステアリン酸亜鉛（安定剤）                                          ２質量部
ステアリン酸バリウム（安定剤）                                      ２質量部
イエロー系色素                                                  １．５質量部
マゼンタ系色素                                                      １質量部
シアン系色素                                                        １質量部
【００４４】
［実施例６］
実施例５の配合８を、配合１０に変更した以外は実施例１と同様にして、厚さ０．３ｍｍ、可視光透過率４２％、マンセル明度１．０のシートを得た。
＜配合１０＞
乳化重合ポリ塩化ビニル樹脂（重合度１７００）                    １００質量部
リン酸トリクレジル（可塑剤）                                      ５０質量部
リン酸クレジルフェニル（可塑剤）                                  ４６質量部
ステアリン酸亜鉛（安定剤）                                          ２質量部
ステアリン酸バリウム（安定剤）                                      ２質量部
光拡散性粒子                                                      １５質量部
黒色色素（C.I.Pigment  Black７）                                ０．３質量部
【００４５】
［実施例７］
実施例５の配合８を、配合１１に変更した以外は実施例１と同様にして、厚さ０．３ｍｍ、可視光透過率４７％、マンセル明度１．５のシートを得た。
＜配合１１＞
乳化重合ポリ塩化ビニル樹脂（重合度１７００）                    １００質量部
リン酸トリクレジル（可塑剤）                                      ５０質量部
リン酸クレジルフェニル（可塑剤）                                  ４６質量部
ステアリン酸亜鉛（安定剤）                                          ２質量部
ステアリン酸バリウム（安定剤）                                      ２質量部
光拡散性粒子                                                      １５質量部
光半透過性黒色粒子                                                １０質量部
※黒色色素C.I.Pigment  Blacｋ７をメタクリル酸メチル樹脂に対して１質量％濃度で
含有する可視光透過率が３５％の球状粒子
【００４６】
［実施例８］
実施例５のシートと下記ガラス織布とを積層し、ガラス織布の片面に光透過性樹脂シートを有する、厚さ０．５５ｍｍ、可視光透過率４０％、マンセル明度２．５のスクリーンを得た。得られたシートの構成は「輝度調整層／コントラスト調整層／ガラス織布」である。「コントラスト調整層／輝度調整層／ガラス織布」の構成も可能である。
＜ガラス織布＞
３７５dtexのＥガラス（屈折率１．５５８）無撚扁平マルチフィラメント糸条を経糸及び緯糸として、経糸打込密度３２本／inch、緯糸打込密度３２本／inchで平織してなる空隙率１．０％未満、質量１００ｇ／ｍ２のガラス織布（シランカップリング処理）
【００４７】
［実施例９］
実施例６のシートと実施例８で用いたガラス織布とを積層し、ガラス織布の片面に光透過性樹脂シートを有する、厚さ０．５５ｍｍ、可視光透過率３２％、マンセル明度１．０のスクリーンを得た。得られたシートの構成は「輝度調整層／コントラスト調整層／ガラス織布」である。「コントラスト調整層／輝度調整層／ガラス織布」の構成も可能である。
【００４８】
［実施例１０］
実施例７のシートと実施例８で用いたガラス織布とを積層し、ガラス織布の片面に光透過性樹脂シートを有する、厚さ０．５５ｍｍ、可視光透過率３５％、マンセル明度１．５のスクリーンを得た。得られたシートの構成は「輝度調整層／コントラスト調整層／ガラス織布」である。「コントラスト調整層／輝度調整層／ガラス織布」の構成も可能である。
【００４９】
［実施例１１］
実施例８の積層構成を変更した。ガラス織布の表面側に輝度調整層とするシートを１５０℃の熱ラミネートにより積層し、ガラス織布の裏面側にコントラスト調整層とするシートを１５０℃の熱ラミネートにより積層し、厚さ０．５５ｍｍ、可視光透過率４２％、マンセル明度２．５のシートを得た。得られたシートの構成は「輝度調整層／ガラス織布／コントラスト調整層」である。
【００５０】
［実施例１２］
実施例９の積層構成を変更した。ガラス織布の表面側に輝度調整層とするシートを１５０℃の熱ラミネートにより積層し、ガラス織布の裏面側にコントラスト調整層とするシートを１５０℃の熱ラミネートにより積層し、厚さ０．５５ｍｍ、可視光透過率３０％、マンセル明度１．０のシートを得た。得られたシートの構成は「輝度調整層／ガラス織布／コントラスト調整層」である。
【００５１】
［実施例１３］
実施例１０の積層構成を変更した。ガラス織布の表面側に輝度調整層とするシートを１５０℃の熱ラミネートにより積層し、ガラス織布の裏面側にコントラスト調整層とするシートを１５０℃の熱ラミネートにより積層し、厚さ０．５５ｍｍ、可視光透過率３３％、マンセル明度１．５のシートを得た。得られたシートの構成は「輝度調整層／ガラス織布／コントラスト調整層」である。
【００５２】
［実施例１４］
実施例５のコントラスト調整層を３層に変更（配合９を配合１２、配合１３、配合１４の３構成に分割）し、ガラス織布の表面側に輝度調整層とするシートを１５０℃の熱ラミネートにより積層し、ガラス織布の裏面側にコントラスト調整層とするシート３層を１５０℃の熱ラミネートにより積層した以外は実施例１と同様にして、厚さ０．５５ｍｍ、可視光透過率４１％、マンセル明度２．５のシートを得た。得られたシートの構成は「輝度調整層／コントラスト調整層（イエロー系色素を含有する層／マゼンタ系色素を含有する層／シアン系色素を含有する層）／ガラス織布」である。「コントラスト調整層（イエロー系色素を含有する層／マゼンタ系色素を含有する層／シアン系色素を含有する層）／輝度調整層／ガラス織布」も可能である。
[イエロー系色素を含有する層]厚さ０．０５ｍｍ
＜配合１２＞
乳化重合ポリ塩化ビニル樹脂（重合度１７００）                    １００質量部
リン酸トリクレジル（可塑剤）                                      ５０質量部
リン酸クレジルフェニル（可塑剤）                                  ４６質量部
ステアリン酸亜鉛（安定剤）                                          ２質量部
ステアリン酸バリウム（安定剤）                                      ２質量部  
イエロー系色素                                                  １．５質量部
[マゼンタ系色素を含有する層]厚さ０．０５ｍｍ
＜配合１３＞
乳化重合ポリ塩化ビニル樹脂（重合度１７００）                    １００質量部
リン酸トリクレジル（可塑剤）                                      ５０質量部
リン酸クレジルフェニル（可塑剤）                                  ４６質量部
ステアリン酸亜鉛（安定剤）                                          ２質量部
ステアリン酸バリウム（安定剤）                                      ２質量部  
マゼンタ系色素                                                      １質量部
[シアン系色素を含有する層]厚さ０．０５ｍｍ
＜配合１４＞
乳化重合ポリ塩化ビニル樹脂（重合度１７００）                    １００質量部
リン酸トリクレジル（可塑剤）                                      ５０質量部
リン酸クレジルフェニル（可塑剤）                                  ４６質量部
ステアリン酸亜鉛（安定剤）                                          ２質量部
ステアリン酸バリウム（安定剤）                                      ２質量部  
シアン系色素                                                        １質量部
【００５３】
［実施例１５］
実施例１４の積層構成を変更した。ガラス織布の表面側に輝度調整層とするシートを１５０℃の熱ラミネートにより積層し、ガラス織布の裏面側にコントラスト調整層とするシート３層を１５０℃の熱ラミネートにより積層し、厚さ０．５５ｍｍ、可視光透過率４１％、マンセル明度２．５のシートを得た。得られたシートの構成は「輝度調整層／ガラス織布／コントラスト調整層（イエロー系色素を含有する層／マゼンタ系色素を含有する層／シアン系色素を含有する層）」である。
【００５４】
［実施例１６〜３０］
実施例１〜１５のシートに下記配合１５による保護樹脂層を設けた。
＜配合１５＞保護樹脂層
ビニリデンフルオライド−テトラフルオロエチレン共重合体樹脂        ２０質量部
（商標：カイナー７２０１：エルフ・アトケム・ジャパン（株））
ＭＥＫ（溶剤）                                                    ８０質量部
【００５５】
実施例１〜１５の投映スクリーン（シート）は、何れも透過投映像の発色鮮明性と、ホットスポット抑止効果に優れ、特に実施例８〜１５の投映スクリーンは建築基準法に適合する不燃特性を有するものであった。また実施例１〜１５にビニリデンフルオライド−テトラフルオロエチレン共重合体樹脂による保護樹脂層を設けた実施例１６〜３０の投映スクリーン（シート）は、油汚れなどの生活汚れが付着しても、ペーパータオルやワイピングクロスなどによる拭取で汚れの除去が容易であるなど良好な防汚性を有していた。
【００５６】
［比較例１］
実施例１において、輝度調整層から光拡散性粒子の配合を省略した以外は実施例１と同様として、厚さ０．３ｍｍ、可視光透過率６４％、マンセル明度２．５のシートを得た。
【００５７】
［比較例２］
実施例１において、コントラスト調整層からイエロー系色素、マゼンタ系色素、及びシアン系色素の配合を省略した以外は実施例１と同様として、厚さ０．３ｍｍ、可視光透過率９０％、マンセル明度８．５のシートを得た。
【００５８】
［比較例３］
実施例１において、コントラスト調整層からイエロー系色素の配合を省略した以外は実施例１と同様として、厚さ０．３ｍｍ、可視光透過率６２％、マンセル明度５．５のシートを得た。
【００５９】
［比較例４］
実施例１において、コントラスト調整層からマゼンタ系色素の配合を省略した以外は実施例１と同様として、厚さ０．３ｍｍ、可視光透過率６５％、マンセル明度５．０のシートを得た。
【００６０】
［比較例５］
実施例１において、コントラスト調整層からシアン系色素の配合を省略した以外は実施例１と同様として、厚さ０．３ｍｍ、可視光透過率６７％、マンセル明度５．０のシートを得た。
【００６１】
［比較例６］
実施例１において、コントラスト調整層からイエロー系色素、マゼンタ系色素、及びシアン系色素の配合を省略し、代わりに黒色色素を用いた配合１６とした以外は実施例１と同様として、厚さ０．３ｍｍ、可視光透過率３５％、マンセル明度１．０のシートを得た。
＜配合１６＞
環状オレフィンコポリマー                                        １００質量部
黒色色素（C.I.Pigment  Black７）                                    ２質量部
【００６２】
比較例１のシートは光拡散効果が不足して、プロジェクターの光源（ホットスポット）が露わとなり、光源が投映画像に映り込む不具合を生じた。特に比較例２のシートは、おぼろにプロジェクター光源が映り込む不具合と、投映画像が白飛びしてコントラストを不鮮明とするなど実用的に大きな問題があった。また比較例３〜５のシートは投映画像のコントラストが不鮮明で、しかも色彩再現性に乏しく、違和感のあるものであった。また比較例６のシートは輝度が低くコントラストも不鮮明で色彩再現性にも乏しかった。
【００６３】
【表１】
2014106470.tif 000003
【００６４】
【表２】
2014106470.tif 000004
【産業上の利用可能性】
【００６５】
本発明の投映スクリーンは、特に明るい使用環境での透過投映像の発色鮮明性と、ホットスポット抑止効果に優れた投映用スクリーンと、さらに建築基準法に適合する不燃性を有し、デジタル投映機用に適した投映スクリーンを得ることができるので、本発明による投映スクリーンをショーウインドウのガラス面に貼着設置し、リアプロジェクター投映するだけで、容易にデジタルディスプレイやデジタルサイネージなどの表現を可能とする。従って本発明による投映スクリーンは、街中のウインドウディスプレイやＰＯＰ広告看板などの商業的利用を始め、特に不燃性を有する投映スクリーンは、ステーションビル、エアポート、駅舎構内、地下街通路、大型商業施設、アミューズメント施設、冠婚葬祭式場、総合病院、及び各種公共施設などでの告知やビジュアル演出に利用することができる。また、インターネット通信との連動によるデジタルサイネージの利用として、リアルタイムでのニュース速報や暴風雨警戒警報、災害時の緊急避難誘導の表示も可能である。
【符号の説明】
【００６６】
１：投映スクリーン（光拡散透過性シート）
２：輝度調整層
３：コントラスト調整層
３−１：イエロー系色素を含有する層
３−２：マゼンタ系色素を含有する層
３−３：シアン系色素を含有する層
４：熱可塑性樹脂
５：光拡散性粒子
６：イエロー系色素（Ｙ）
７：マゼンタ系色素（Ｍ）
８：シアン系色素（Ｃ）
９：黒色色素
１０：光半透過性黒色粒子
１１：光透過性織布
【図１】
2014106470.tif 000005
【図２】
2014106470.tif 000006
【図３】
2014106470.tif 000007
【図４】
2014106470.tif 000008
【図５】
2014106470.tif 000009